СВЕРХЛЕГКАЯ МИНЕРАЛЬНАЯ ПЕНА

1. Способ получения минеральной пены, включающий следующие стадии:
(i) раздельное приготовление цементного раствора и водной пены, при этом цементный раствор содержит воду (W) и портландцемент (C), а также центры кристаллизации, представляющие собой гидросиликат кальция;
(ii) контактирование указанного цементного раствора с указанной водной пеной с получением вспененного цементного раствора;
(iii) заливку указанного вспененного цементного раствора и оставление его в покое для схватывания, при этом указанная минеральная пена по существу не содержит частиц со средним диаметром D50 < 2 мкм.
2. Способ по п. 1, отличающийся тем, что центры кристаллизации, представляющие собой гидросиликат кальция, содержат частицы гидросиликата кальция.
3. Способ по п. 1 или 2, отличающийся тем, что центры кристаллизации, представляющие собой гидросиликат кальция, присутствуют в виде водной суспензии.
4. Способ по п. 1, 2 или 3, отличающийся тем, что центры кристаллизации, представляющие собой гидросиликат кальция, присутствуют в количестве от 0,5 до 7 мас.% сухого гидросиликата кальция в пересчёте на массу портландцемента, предпочтительно от 0,5 до 5 мас.% сухого гидросиликата кальция в пересчёте на массу портландцемента, более предпочтительно от 0,7 до 3 мас.% сухого гидросиликата кальция в пересчёте на массу портландцемента.
5. Способ по любому из пп. 1-4, отличающийся тем, что D50 пузырьков водной пены, приготовленной на стадии (i), меньше или равен 400 мкм.
6. Способ по любому из пп. 1-5, отличающийся тем, что стадия (ii) включает введение цементного раствора и водной пены в статический смеситель для получения вспененного цементного раствора.
7. Способ по любому из пп. 1-6, отличающийся тем, что на стадии (i) используют водоцементное (W/C) отношение (мас./мас. отношение) от 0,28 до 0,35.
8. Способ по любому из пп. 1-7, отличающийся тем, что портландцемент представляет собой цемент типа CEM I, CEM II, CEM III, CEM IV или CEM V.
2
2
9. Способ по любому из пп. 1-8, отличающийся тем, что портландцемент имеет удельную поверхность (по Блейну) от 3000 до 10000 см/г, предпочтительно от 3500 до 6000 см/г.
10. Способ по любому из пп. 1-9, отличающийся тем, что цементный раствор содержит добавку, снижающую водопотребность, в частности, пластификатор или суперпластификатор.
11. Способ по любому из пп. 1-10, отличающийся тем, что вспененный цементный раствор содержит по меньшей мере один дополнительный минеральный компонент, в частности, дополнительный цементирующий материал, при этом минеральный компонент предпочтительно выбран из карбоната кальция, кремнезёма, измельчённого стекла, сплошных или полых стеклянных шариков, стеклянных гранул, пеностеклянных порошков, кремнезёмных аэрогелей, тонкой кремнезёмной пыли, гранулированных доменных шлаков, молотого осадочного кремнистого песка, летучей золы или пуццолановых материалов либо смесей перечисленного.
12. Применение центров кристаллизации, представляющих собой гидросиликат кальция, для улучшения механической стабильности и/или уменьшения разрушения вспененного цементного раствора, причём указанный вспененный цементный раствор предпочтительно получен
(i) раздельным приготовлением цементного раствора и водной пены, при этом цементный раствор содержит воду (W) и портландцемент (C), а также центры кристаллизации, представляющие собой гидросиликат кальция;
(ii) контактированием указанного цементного раствора с указанной водной пеной с получением вспененного цементного раствора.
13. Применение по п. 12, отличающееся тем, что центры кристаллизации, представляющие собой гидросиликат кальция, присутствуют в количестве от 0,5 до 7 мас.% сухого гидросиликата кальция в пересчёте на массу портландцемента, предпочтительно от 0,5 до 5 мас.% сухого гидросиликата кальция в пересчёте на массу портландцемента, более предпочтительно от 0,7 до 3 мас.% сухого гидросиликата кальция в пересчёте на массу портландцемента.